硬化キラル液晶前駆体組成物を含むマーキングまたは層をその上に持つ基材であって、前記キラル液晶前駆体組成物は少なくとも一つの塩を含み、前記少なくとも一つの塩は、前記少なくとも一つの塩を含まない硬化組成物により示される選択的反射バンドの位置と比較して硬化組成物により示される選択的反射バンドの位置を変更し、且つ一つ以上の重合可能なモノマーから製造される変性樹脂が、基材の一つ以上の領域において、前記基材とマーキングまたは層との間に、マーキングまたは層と接触して配置されており、ここで、変性樹脂は、前記基材の一つ以上の領域で、前記少なくとも一つの塩を含む硬化キラル液晶前駆体組成物により示される選択的反射バンドの位置を変更する、ことを特徴とする前記基材。キラル液晶前駆体組成物は、一つ以上のネマチック化合物Aと、キラル液晶前駆体組成物のコレステリック状態を引き起こすことができる一つ以上のキラルドーパント化合物Bとを含む、請求項1に記載の基材。キラル液晶前駆体組成物は、少なくとも二つの化合物Aを含む、請求項2に記載の基材。一つ以上のネマチック化合物A並びに一つ以上のキラルドーパント化合物Bは、少なくとも一つの重合可能な基を含む少なくとも一つの化合物を含む、請求項2及び3のいずれか一項に記載の基材。少なくとも一つの重合可能な基は不飽和炭素炭素結合を含む、請求項4に記載の基材。少なくとも一つの重合可能な基は、式:H2CCHCの基を含む、請求項5に記載の基材。一つ以上の化合物Aの全てと、一つ以上のキラルドーパント化合物Bの全てが少なくとも一つの重合可能な基を含む、請求項2~6のいずれか一項に記載の基材。キラル液晶前駆体組成物は、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OCH2yOzCCHCH2;CD2OyOzCCHCH2;の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の少なくとも一つのキラルドーパント化合物Bを含む、請求項1~7のいずれか一項に記載の基材。少なくとも一つの塩は、金属塩及びアンモニウム塩から選択される、請求項1~8のいずれか一項に記載の基材。少なくとも一つの塩は、過塩素酸リチウム、硝酸リチウム、テトラフルオロホウ酸リチウム、臭化リチウム、塩化リチウム、過塩素酸テトラブチルアンモニウム、塩化テトラブチルアンモニウム、テトラフルオロホウ酸テトラブチルアンモニウム、臭化テトラブチルアンモニウム、炭酸ナトリウム、塩化ナトリウム及び硝酸ナトリウムの少なくとも一つを含む、請求項9に記載の基材。少なくとも一つの塩は金属塩を含む、請求項9に記載の基材。金属はアルカリ金属及びアルカリ土類金属から選択される、請求項11に記載の基材。金属はLi及びNaから選択される、請求項12に記載の基材。金属はLiである、請求項13に記載の基材。変性樹脂を提供するための一つ以上の重合可能なモノマーの少なくとも一つは、少なくとも二つの不飽和炭素炭素結合を含む、請求項1~14のいずれか一項に記載の基材。変性樹脂を提供するための一つ以上の重合可能なモノマーの少なくとも一つは、O、N及びSから選択される少なくとも一つのヘテロ原子を含む、請求項1~15のいずれか一項に記載の基材。少なくとも一つのヘテロ原子はOを含む、請求項16に記載の基材。変性樹脂を提供するための一つ以上の重合可能なモノマーの少なくとも一つは、式:H2CCHCまたはH2CCCの少なくとも一つの基を含む、請求項1~17のいずれか一項に記載の基材。変性樹脂を提供するための一つ以上の重合可能なモノマーの少なくとも一つは、ポリエーテルアクリレート、変性ポリエーテルアクリレート、ポリエステルアクリレート、変性ポリエステルアクリレート、六官能性ポリエステルアクリレート、四官能性ポリエステルアクリレート、芳香族二官能性ウレタンアクリレート、脂肪族二官能性ウレタンアクリレート、脂肪族三官能性ウレタンアクリレート、脂肪族六官能性ウレタンアクリレート、ウレタンモノアクリレート、脂肪族ジアクリレート、ビスフェノールAエポキシアクリレート、変性ビスフェノールAエポキシアクリレート、エポキシアクリレート、変性エポキシアクリレート、アクリルオリゴマー、炭化水素アクリレートオリゴマー、エトキシル化フェノールアクリレート、ポリエチレングリコールジアクリレート、プロポキシル化ネオペンチルグリコールジアクリレート、ジアクリル化ビスフェノールA誘導体、ジプロピレングリコールジアクリレート、ヘキサンジオールジアクリレート、トリプロピレングリコールジアクリレート、ポリエーテルテトラアクリレート、ジトリメチロールプロパンテトラアクリレート、ジペンタエリスリトールヘキサアクリレート、トリ及びテトラアクリレートの混合物、ジプロピレングリコールジアクリレート、ヘキサンジオールジアクリレート、エトキシル化トリメチロールプロパントリアクリレート及びトリプロピレングリコールジアクリレートから選択される、請求項1~18のいずれか一項に記載の基材。変性樹脂は放射線硬化樹脂を含む、請求項1~19のいずれか一項に記載の基材。放射線硬化変性樹脂はUV硬化樹脂を含む、請求項20に記載の基材。変性樹脂は乾燥した水性樹脂を含む、請求項1~14のいずれか一項に記載の基材。変性樹脂は、少なくとも一つの塩を含む硬化キラル液晶前駆体組成物により示される選択的反射バンドの位置を少なくとも約5nmだけシフトさせる、請求項1~22のいずれか一項に記載の基材。変性樹脂は、少なくとも一つの塩を含む硬化キラル液晶前駆体組成物により示される選択的反射バンドの位置をより短波長へシフトさせる、請求項1~23のいずれか一項に記載の基材。変性樹脂によりシフトされた硬化キラル液晶前駆体組成物により示される選択的反射バンドの少なくとも一部は可視範囲にある、請求項1~24のいずれか一項に記載の基材。変性樹脂を保持する一つ以上の領域の少なくとも一部は、一次元バーコード、積層一次元バーコード、二次元バーコード、三次元バーコード及びデータマトリックスの一つ以上から選択されるコードを表す画像、写真、ロゴ、証印並びにパターンの少なくとも一つの形態である、請求項1~25のいずれか一項に記載の基材。硬化キラル液晶前駆体組成物の少なくとも一部は、一次元バーコード、積層一次元バーコード、二次元バーコード、三次元バーコード及びデータマトリックスの一つ以上から選択されるコードを表す画像、写真、ロゴ、証印並びにパターンの少なくとも一つの形態である、請求項1~26のいずれか一項に記載の基材。基材は、ラベル、パッケージ、カートリッジ、食品、栄養補助食品、医薬品、若しくは飲料を含む容器またはカプセル、紙幣、クレジットカード、切手、タックスラベル、機密書類、パスポート、身分証明書、運転免許証、アクセスカード、列車の切符、イベントチケット、クーポン券、インク転写フィルム、反射フィルム、アルミニウムホイル、及び商品の少なくとも一つであるか、またはこれらを含む、請求項1~27のいずれか一項に記載の基材。基材上にマーキングを提供する方法であって、基材表面の一つ以上の領域に一つ以上の重合可能なモノマーから製造される変性樹脂を保持する基材表面に、変性樹脂を保持している一つ以上の領域の少なくとも一部を組成物が覆い、且つ変性樹脂を保持していない表面の少なくとも一部も覆うように硬化可能なキラル液晶前駆体組成物を適用し、ここで、前記キラル液晶前駆体組成物は少なくとも一つの塩を含み、前記少なくとも一つの塩は前記少なくとも一つの塩を含まない硬化組成物により示される選択的反射バンドの位置と比較して硬化組成物により示される選択的反射バンドの位置を変更し適用した組成物を加熱してキラル液晶状態にし;そして前記組成物をキラル液晶状態に硬化させる;各段階を含み、前記変性樹脂は、それが存在する基材上の一つ以上の領域で、少なくとも一つの塩を含む硬化キラル液晶前駆体組成物により示される選択的反射バンドの位置をシフトする、前記方法。段階は、前記組成物を約55°C~約150°Cの範囲の温度に加熱することを含む、請求項29に記載の方法。組成物は、スプレーコーティング、ナイフコーティング、ローラーコーティング、スクリーンコーティング、カーテンコーティング、グラビアコーティング、フレキソ印刷、スクリーン印刷、パッド印刷、連続インキジェット印刷、ドロップオンデマンドインキジェット印刷及びバルブジェット印刷の少なくとも一つにより適用される、請求項29及び30のいずれか一項に記載の方法。組成物は、一次元バーコード、積層一次元バーコード、二次元バーコード、三次元バーコード及びデータマトリックスの一つ以上から選択されるコードを表す画像、写真、ロゴ、証印並びにパターンの少なくとも一つの形態で適用される、請求項29~31のいずれか一項に記載の方法。変性樹脂は、一次元バーコード、積層一次元バーコード、二次元バーコード、三次元バーコード及びデータマトリックスの一つ以上から選択されるコードを表す画像、写真、ロゴ、証印並びにパターンの少なくとも一つの形態で一つ以上の領域の少なくとも一つに存在する、請求項29~32のいずれか一項に記載の方法。変性樹脂は、スプレーコーティング、ナイフコーティング、ローラーコーティング、スクリーンコーティング、カーテンコーティング、グラビアコーティング、フレキソ印刷、オフセット印刷、ドライオフセット印刷、凸版印刷、スクリーン印刷、パッド印刷、連続インキジェット印刷、ドロップオンデマンドインキジェット印刷及びバルブジェット印刷の少なくとも一つにより基材上に提供されたものである、請求項29~33のいずれか一項に記載の方法。基材は、ラベル、パッケージ、カートリッジ、食品、飲料、栄養補助食品、若しくは医薬品を含む容器またはカプセル、紙幣、クレジットカード、切手、タックスラベル、機密書類、パスポート、身分証明書、運転免許証、アクセスカード、列車の切符、イベントチケット、クーポン券、インク転写フィルム、反射フィルム、アルミニウムホイル、及び商品の少なくとも一つであるか、またはこれらを含む、請求項29~34のいずれか一項に記載の方法。変性樹脂は、基材上で、少なくとも一つの塩を含む硬化組成物により示される選択的反射バンドの位置を少なくとも約5nmだけシフトすることができる、請求項29~35のいずれか一項に記載の方法。キラル液晶前駆体組成物は、一つ以上のネマチック化合物Aと、キラル液晶前駆体組成物のコレステリック状態を引き起こすことができる一つ以上のキラルドーパント化合物Bとを含む、請求項29~36のいずれか一項に記載の方法。キラル液晶前駆体組成物は少なくとも二つの化合物Aを含む、請求項37に記載の方法。一つ以上のネマチック化合物A並びに一つ以上のキラルドーパント化合物Bは、少なくとも一つの重合可能な基を含む少なくとも一つの化合物を含む、請求項37及び38のいずれか一項に記載の方法。少なくとも一つの重合可能な基は不飽和炭素炭素結合を含む、請求項39に記載の方法。少なくとも一つの重合可能な基は、式:H2CCHCの基を含む、請求項40に記載の方法。一つ以上の化合物Aの全てと、一つ以上のキラルドーパント化合物Bの全てが少なくとも一つの重合可能な基を含む、請求項37~41のいずれか一項に記載の方法。キラル液晶前駆体組成物は、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;D1OyOzCCHCH2;CD2OyOzCCHCH2;の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の少なくとも一つのキラルドーパント化合物Bを含む、請求項29~42のいずれか一項に記載の方法。少なくとも一つの塩は、金属塩及びアンモニウム塩から選択される、請求項29~43のいずれか一項に記載の方法。少なくとも一つの塩は、過塩素酸リチウム、硝酸リチウム、テトラフルオロホウ酸リチウム、臭化リチウム、塩化リチウム、過塩素酸テトラブチルアンモニウム、塩化テトラブチルアンモニウム、テトラフルオロホウ酸テトラブチルアンモニウム、臭化テトラブチルアンモニウム、炭酸ナトリウム、塩化ナトリウム及び硝酸ナトリウムの少なくとも一つを含む、請求項44に記載の方法。少なくとも一つの塩は金属塩を含む、請求項44に記載の方法。金属はアルカリ金属及びアルカリ土類金属から選択される、請求項46に記載の方法。金属はLi及びNaから選択される、請求項47に記載の方法。金属はLiを含む、請求項48に記載の方法。変性樹脂は一つ以上の重合可能なモノマーから製造される、請求項29~49のいずれか一項に記載の方法。一つ以上の重合可能なモノマーの少なくとも一つは、少なくとも二つの炭素炭素結合を含む、請求項50に記載の方法。一つ以上の重合可能なモノマーの少なくとも一つは、O、N及びSから選択される少なくとも一つのヘテロ原子を含む、請求項50または51のいずれか一項に記載の方法。少なくとも一つのヘテロ原子はOを含む、請求項52に記載の方法。一つ以上の重合可能なモノマーの少なくとも一つは、式:H2CCHCまたはH2CCCの少なくとも一つの基を含む、請求項50~53のいずれか一項に記載の方法。一つ以上の重合可能なモノマーの少なくとも一つは、ポリエーテルアクリレート、変性ポリエーテルアクリレート、ポリエステルアクリレート、変性ポリエステルアクリレート、六官能性ポリエステルアクリレート、四官能性ポリエステルアクリレート、芳香族二官能性ウレタンアクリレート、脂肪族二官能性ウレタンアクリレート、脂肪族三官能性ウレタンアクリレート、脂肪族六官能性ウレタンアクリレート、ウレタンモノアクリレート、脂肪族ジアクリレート、ビスフェノールAエポキシアクリレート、変性ビスフェノールAエポキシアクリレート、エポキシアクリレート、変性エポキシアクリレート、アクリルオリゴマー、炭化水素アクリレートオリゴマー、エトキシル化フェノールアクリレート、ポリエチレングリコールジアクリレート、プロポキシル化ネオペンチルグリコールジアクリレート、ジアクリル化ビスフェノールA誘導体、ジプロピレングリコールジアクリレート、ヘキサンジオールジアクリレート、トリプロピレングリコールジアクリレート、ポリエーテルテトラアクリレート、ジトリメチロールプロパンテトラアクリレート、ジペンタエリスリトールヘキサアクリレート、トリ及びテトラアクリレートの混合物、ジプロピレングリコールジアクリレート、ヘキサンジオールジアクリレート、エトキシル化トリメチロールプロパントリアクリレート及びトリプロピレングリコールジアクリレートから選択される、請求項50~54のいずれか一項に記載の方法。変性樹脂は放射線硬化樹脂を含む、請求項29~55のいずれか一項に記載の方法。放射線で硬化した変性樹脂はUV硬化樹脂を含む、請求項56に記載の方法。変性樹脂は乾燥した水性樹脂を含む、請求項29~55のいずれか一項に記載の方法。基材は請求項29~58のいずれか一項に記載の方法により得ることができる、マーキングのついた基材。一つ以上のネマチック化合物、硬化組成物のコレステリック状態を引き起こすことができる一つ以上のキラルドーパント化合物と、少なくとも一つの塩であって前記少なくとも一つの塩を含まない硬化組成物により示される選択的反射バンドの位置と比較して硬化組成物により示される選択的反射バンドの位置を変更する少なくとも一つの塩とを含む、硬化キラル液晶前駆体組成物により示される選択的反射バンドの位置を変更する方法であって、前記組成物と、一つ以上の重合可能なモノマーから製造され、モノマーの少なくとも一つはO、N及びSから選択されるヘテロ原子を含み、少なくとも一つの塩を含む硬化キラル液晶前駆体組成物により示される選択的反射バンドの位置を変更することができる変性樹脂とを接触させることを含む、前記方法。選択的反射バンドの位置は変性樹脂により少なくとも約5nmだけシフトされる、請求項60に記載の方法。本発明は、硬化キラル液晶前駆体組成物を含むマーキングまたは層をその基材上にもつ基材を提供する。このキラル液晶前駆体組成物は少なくとも一つの塩を含み、前記少なくとも一つの塩は前記少なくとも一つの塩を含まない硬化組成物により示される選択的反射バンドの位置と比較して、硬化組成物により示される選択的反射バンドの位置を変更する。さらに、一つ以上の重合可能なモノマーから製造される変性樹脂を、基材とマーキングまたは層との間に配置して、その一つ以上の領域中のマーキングまたは層と接触させる。この変性樹脂は、一つ以上の領域中の基材上に少なくとも一つの塩を含む硬化キラル液晶前駆体組成物により示される選択的反射バンドの位置を変更する。本発明はまた、それ自体で変性樹脂により局所的に変性されるマーキングまたは層を提供する。本明細書及び請求の範囲で使用される変性樹脂なる用語は以下の通りであり、ポリアミド樹脂、アルキド樹脂及びポリアクリレートなどの水性樹脂も挙げられる。一つの側面において、キラル液晶前駆体組成物は、一つ以上の異なるネマチック化合物Aと、加熱すると、キラル液晶前駆体組成物のコレステリック状態を引き起こすことができる一つ以上の異なるキラルドーパント化合物Bとを含むことができる。さらに、一つ以上の前記ネマチック化合物Aと、一つ以上の前記キラルドーパント化合物Bはいずれも、少なくとも一つの重合可能な基を含む少なくとも一つの化合物を含むことができる。たとえば、一つ以上の前記ネマチック化合物Aの全てと、一つ以上の前記キラルドーパント化合物Bの全ては、少なくとも一つの重合可能な基を含むことができる。少なくとも一つの前記重合可能な基は、たとえばフリーラジカル重合に関与することができる基と、特に不飽和炭素炭素結合、たとえば式:H2CCHCの基を含むことができる。本発明の基材及びマーキングの別の側面では、キラル液晶前駆体組成物は、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の少なくとも一つのキラルドーパント化合物Bを含むことができる。本発明の基材及びマーキングのさらに別の態様では、硬化キラル液晶前駆体組成物により示される選択的反射バンドの位置を変更する少なくとも一つの塩は、金属塩及びアンモニウム塩から選択することができる。たとえば、少なくとも一つの塩は、金属、たとえばアルカリ金属またはアルカリ土類金属の少なくとも一つの塩、たとえば過塩素酸リチウム、硝酸リチウム、テトラフルオロホウ酸リチウム、臭化リチウム、塩化リチウム、炭酸ナトリウム、塩化ナトリウム、硝酸ナトリウムの一つ以上、及びまたは一つ以上のアンモニウム塩、たとえばテトラアルキルアンモニウム塩、たとえば過塩素酸テトラブチルアンモニウム、塩化テトラブチルアンモニウム、テトラフルオロホウ酸テトラブチルアンモニウム、及び臭化テトラブチルアンモニウムの一つ以上を含むことができる。本発明の基材マーキングのさらに別の側面では、硬化キラル液晶前駆体組成物により示される選択的反射バンドの位置を変更する変性樹脂を提供するための一つ以上の重合可能なモノマーの少なくとも一つは、少なくとも二つの不飽和炭素炭素結合を含むことができるか、及びまたは一つ以上の重合可能なモノマーの少なくとも一つは、好ましくはO、N及びSから選択される少なくとも一つのヘテロ原子、特にO及びまたはNを含むことができる。たとえば、変性樹脂を提供するための一つ以上の重合可能なモノマーの少なくとも一つは、式:H2CCHCまたはH2CCCの一つ以上の基を含むことができる。対応するモノマーの非限定的な例としては、ポリエーテルアクリレート、変性ポリエーテルアクリレート、ポリエステルアクリレート、変性ポリエステルアクリレート、六官能性ポリエステルアクリレート、四官能性ポリエステルアクリレート、芳香族二官能性ウレタンアクリレート、脂肪族二官能性ウレタンアクリレート、脂肪族三官能性ウレタンアクリレート、脂肪族六官能性ウレタンアクリレート、ウレタンモノアクリレート、脂肪族ジアクリレート、ビスフェノールAエポキシアクリレート、変性ビスフェノールAエポキシアクリレート、エポキシアクリレート、変性エポキシアクリレート、アクリルオリゴマー、炭化水素アクリレートオリゴマー、エトキシル化フェノールアクリレート、ポリエチレングリコールジアクリレート、プロポキシル化ネオペンチルグリコールジアクリレート、ジアクリル化ビスフェノールA誘導体、ジプロピレングリコールジアクリレート、ヘキサンジオールジアクリレート、トリプロピレングリコールジアクリレート、ポリエーテルテトラアクリレート、ジトリメチロールプロパンテトラアクリレート、ジペンタエリスリトールヘキサアクリレート、ペンタエリスリトールトリ及びテトラアクリレートの混合物、ジプロピレングリコールジアクリレート、ヘキサンジオールジアクリレート、エトキシル化トリメチロールプロパントリアクリレート及びトリプロピレングリコールジアクリレートが挙げられる。本発明の基材マーキングの別の側面では、硬化キラル液晶前駆体組成物により示される選択的反射バンドの位置を変更するための変性樹脂は、放射線硬化樹脂、たとえばUV硬化樹脂を含むことができる。本発明において使用することができる別のタイプの樹脂は、水性樹脂、たとえばポリアミド樹脂、たとえばCASNo175893717、CASNo303013129、CASNo393802625、CASNo122380385、CASNo9003398である。別の側面において、変性樹脂は、塩を含有する硬化キラル液晶前駆体組成物により示される選択的反射バンドの位置を少なくとも約5nmだけシフトすることができるか、及びまたは位置を短波長へシフトすることができるか、及びまたは選択的反射バンドのシフト位置を可視範囲にすることができる。この点において、本明細書及び請求の範囲で使用される選択的反射バンドの位置をシフトするとは、LabSpecPro装置などのスペクトルの赤外線近紫外線可視光線UV範囲におけるサンプルの反射率を測定する分析スペクトル装置を使用して測定して、λmaxをシフトすることを意味する。さらに別の側面では、変性樹脂を保持する基材の一つ以上の領域の少なくとも一つは、一次元バーコード、積層一次元バーコード、二次元バーコード、三次元バーコード及びデータマトリックスの一つ以上から選択されるコードを表す画像、写真、ロゴ、証印並びにパターンの少なくとも一つの形態であることができるか、及びまたは硬化キラル液晶前駆体組成物の少なくとも一部は、一次元バーコード、積層一次元バーコード、二次元バーコード、三次元バーコード及びデータマトリックスの一つ以上から選択されるコードを表す画像、写真、ロゴ、証印並びにパターンの少なくとも一つの形態であることができる。さらに別の側面では、本発明の基材は、ラベル、パッケージ、カートリッジ、医薬品、栄養補助食品、食品若しくは飲料を含む容器またはカプセル、紙幣、クレジットカード、切手、タックスラベル、機密書類、パスポート、身分証明書、運転免許証、アクセスカード、列車の切符、イベントチケット、クーポン券、インク転写フィルム、反射フィルム、アルミニウムホイル、及び商品の少なくとも一つであるか、またはこれらを含む。本発明に従うマーキングは、たとえば永続的な基材に後で移すためのポリエチレンなどの、ポリエチレンテレフタレートまたはポリオレフィンのフィルムまたはシートなどの基材上にも作ることができる。本発明はさらに、基材上にマーキングを提供する方法を提供する。本方法は、一つ以上の重合可能なモノマーから製造した変性樹脂を基材の表面の一つ以上の領域に保持する基材表面に、硬化可能なキラル液晶前駆体組成物を適用することを含む。硬化可能なキラル液晶前駆体組成物は、少なくとも一つの塩を含み、前記少なくとも一つの塩は前記少なくとも一つの塩を含まない硬化キラル液晶前駆体組成物により示される選択的反射バンドの位置と比較して、硬化キラル液晶前駆体組成物により示される選択的反射バンドの位置を変更する。さらに、変性樹脂は、存在するとき、一つ以上の領域中の基材上の塩を含有する硬化キラル液晶前駆体組成物により示される選択的反射バンドの位置を変更することができる。硬化可能なキラル液晶前駆体組成物は、組成物が変性樹脂を保持する一つ以上の領域の少なくとも一部をカバーし、且つ変性樹脂を保持しない基材表面の少なくとも一つの領域もカバーするように適用される。本方法はさらに、適用したキラル液晶前駆体組成物を加熱して、前記組成物をキラル液晶状態にする;及びキラル液晶状態にある前記組成物を硬化させることを含む。本発明の方法の一側面において、キラル液晶前駆体組成物は、キラル液晶前駆体組成物を約55°C~約150°Cの温度に加熱して、キラル液晶前駆体組成物をキラル液晶状態にすることができる。本方法の別の側面では、液晶前駆体組成物は、スプレーコーティング、ナイフコーティング、ローラーコーティング、スクリーンコーティング、カーテンコーティング、グラビア印刷、フレキソ印刷、スクリーン印刷、パッド印刷及びインキジェット印刷の少なくとも一つにより基材表面に適用することができるか、及びまたは一次元バーコード、積層一次元バーコード、二次元バーコード、三次元バーコード及びデータマトリックスの一つ以上から選択されるコードを示している画像、写真、ロゴ、証印及びパターンの少なくとも一つの形態で適用することができる。さらに別の側面では、変性樹脂は、一次元バーコード、積層一次元バーコード、二次元バーコード、三次元バーコード及びデータマトリックスの一つ以上から選択されるコードを示している画像、写真、ロゴ、証印及びパターンの少なくとも一つの形態で適用することができるか、及びまたは連続インキジェット印刷、ドロップオンデマンドインキジェット印刷、バルブジェット印刷、スプレーコーティング、フレキソ印刷、グラビア印刷、オフセット、ドライオフセット印刷、凸版印刷、パッド印刷及びスクリーン印刷の少なくとも一つにより基材上に提供することができる。さらに別の側面では、基材は、ラベル、パッケージング、カートリッジ、医薬品、栄養補助食品、食品若しくは飲料を含む容器またはカプセル、紙幣、クレジットカード、切手、タックスラベル、機密書類、パスポート、身分証明書、運転免許証、アクセスカード、列車の切符、イベントチケット、クーポン券、インク転写フィルム、反射フィルム、アルミニウムホイル、及び商品の少なくとも一つであるか、またはこれを含むことができる。別の側面では、変性樹脂は、基材上の硬化キラル液晶前駆体組成物により示される選択的反射バンドの位置を少なくとも約5nmだけシフトすることができる。本発明の方法の別の側面では、キラル液晶前駆体組成物は、一つ以上の異なるネマチック化合物Aと、加熱すると、キラル液晶前駆体組成物のコレステリック状態を引き起こすことができる一つ以上の異なるキラルドーパント化合物Bとを含むことができる。さらに、一つ以上の前記ネマチック化合物Aと、一つ以上の前記キラルドーパント化合物Bはいずれも、少なくとも一つの重合可能な基を含む少なくとも一つの化合物を含むことができる。たとえば、一つ以上の前記ネマチック化合物Aの全てと、一つ以上の前記キラルドーパント化合物Bの全ては、少なくとも一つの重合可能な基を含むことができる。少なくとも一つの前記重合可能な基は、たとえばフリーラジカル重合に関与することができる基と、特に不飽和炭素炭素結合、たとえば式:H2CCHCの基を含むことができる。本発明の方法の別の側面では、キラル液晶前駆体組成物は、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の少なくとも一つのキラルドーパント化合物Bを含むことができる。本発明の方法のさらに別の側面では、硬化キラル液晶前駆体組成物により示される選択的反射バンドの位置を変更する少なくとも一つの塩は、金属塩及びアンモニウム塩から選択することができる。たとえば、少なくとも一つの塩は、金属、たとえばアルカリ金属またはアルカリ土類金属の少なくとも一つの塩、たとえば過塩素酸リチウム、硝酸リチウム、テトラフルオロホウ酸リチウム、臭化リチウム、塩化リチウム、炭酸ナトリウム、塩化ナトリウム、硝酸ナトリウムの一つ以上、及びまたは一つ以上のアンモニウム塩、たとえばテトラアルキルアンモニウム塩、たとえば過塩素酸テトラブチルアンモニウム、塩化テトラブチルアンモニウム、テトラフルオロホウ酸テトラブチルアンモニウム、及び臭化テトラブチルアンモニウムの一つ以上を含むことができる。一つの側面において、一つ以上の塩は、金属、たとえばアルカリ金属及びまたはアルカリ土類金属などを含むことができる。たとえば、金属はLi、Naの一つ以上から選択することができる。本発明の方法のさらなる側面において、硬化キラル液晶前駆体組成物により示される選択的反射バンドの位置を変更するために変性樹脂を提供するための一つ以上の重合可能なモノマーの少なくとも一つは、少なくとも二つの不飽和炭素炭素結合を含むことができるか、及びまたはO、N及びSから選択される少なくとも一つのヘテロ原子、特にO及びまたはNを含むことができる。たとえば、変性樹脂を提供するための一つ以上の重合可能なモノマーの少なくとも一つは、式:H2CCHCまたはH2CCCの一つ以上の基を含むことができる。対応するモノマーの非限定的な例としては、ポリエーテルアクリレート、変性ポリエーテルアクリレート、ポリエステルアクリレート、変性ポリエステルアクリレート、六官能性ポリエステルアクリレート、四官能性ポリエステルアクリレート、芳香族二官能性ウレタンアクリレート、脂肪族二官能性ウレタンアクリレート、脂肪族三官能性ウレタンアクリレート、脂肪族六官能性ウレタンアクリレート、ウレタンモノアクリレート、脂肪族ジアクリレート、ビスフェノールAエポキシアクリレート、変性ビスフェノールAエポキシアクリレート、エポキシアクリレート、変性エポキシアクリレート、アクリルオリゴマー、炭化水素アクリレートオリゴマー、エトキシル化フェノールアクリレート、ポリエチレングリコールジアクリレート、プロポキシル化ネオペンチルグリコールジアクリレート、ジアクリル化ビスフェノールA誘導体、ジプロピレングリコールジアクリレート、ヘキサンジオールジアクリレート、トリプロピレングリコールジアクリレート、ポリエーテルテトラアクリレート、ジトリメチロールプロパンテトラアクリレート、ジペンタエリスリトールヘキサアクリレート、ペンタエリスリトールトリ及びテトラアクリレートの混合物、ジプロピレングリコールジアクリレート、ヘキサンジオールジアクリレート、エトキシル化トリメチロールプロパントリアクリレート及びトリプロピレングリコールジアクリレートが挙げられる。本発明で使用することができる別のタイプの樹脂としては、ポリアミド樹脂、たとえばCASNo175893717、CASNo303013129、CASNo393802625、CASNo122380385、CASNo9003398がある。本発明の方法の別の側面では、変性樹脂は放射線硬化樹脂、たとえばUV硬化樹脂を含むことができる。本発明の方法の別の側面では、変性樹脂は、熱などの慣用手段により乾燥することができる水性樹脂を含むことができる。本発明はさらに、マーキングのついた基材を提供し、ここで前記基材は上記本発明の方法により得ることができる。本発明は、一つ以上のネマチック化合物、キラル液晶前駆体のコレステロール状態を引き起こすことができる一つ以上のキラルドーパント化合物と、少なくとも一つの塩であって前記少なくとも一つの塩を含まない硬化組成物により示される選択的反射バンドの位置と比較して硬化組成物により示される選択的反射バンドの位置を変更する少なくとも一つの塩とを含む組成物から製造されるキラル液晶前駆体により示される選択的反射バンドの位置をシフトさせる方法も提供する。本方法は、キラル液晶前駆体組成物と、一つ以上の重合可能なモノマーから製造し、モノマーの少なくとも一つはO、N及びSから選択されるヘテロ原子を含み、且つ硬化キラル液晶前駆体組成物により示される選択的反射バンドの位置を変更しえる変性樹脂とを接触させることを含む。次いでキラル液晶前駆体組成物を約55°C~約150°Cの温度に加熱して、キラル液晶状態を引き起こす。その後、キラル液晶前駆体組成物を硬化させる。本方法の一つの側面において、選択的反射バンドの位置は、少なくとも約5nmだけシフトすることができる。本方法の別の側面、たとえば成分、及びに関連する側面としては、本発明の基材マーキングに関して上記したものが挙げられる。本発明は、続く詳細な記載において、本発明の例示的な態様の非限定的な例により、複数の図面を参照して詳細に記載する。本明細書中に示される明細は、本発明の態様の代表的な議論の例及び目的のためだけのものであり、最も有用であると考えるものを提供し、本発明の原理及び概念の記載を容易に理解するために提示される。この点において、本発明の基礎的な理解に必要な程度を超えて本発明の構造的詳細を示そうとはしていない。図面を参照して本記載を読むことにより、当業者には、本発明の幾つかの形態をどのように実施において具体化できるかが明らかにできるであろう。本発明で使用する基材は特に限定されておらず、様々な種類でありえる。基材は、たとえば金属、布帛、コーティング、及びその等価物、ガラス、段ボール、紙及びポリマー材料、たとえばPET若しくはポリエチレンの一つ以上からなるか、またはこれらを含むことができる。これらの基材材料は、本発明の範囲を限定することなく、例示の目的だけで与えられることが指摘される。通常、その表面がキラル液晶前駆体組成物で使用される溶媒に溶解性でないか、またはほんの少しだけ溶解性である任意の基材が、本発明の目的の好適な基材である。基材は、その上に前駆体組成物を適用する、暗色または黒い表面またはバックグラウンドを持つのが好都合である。任意の理論に束縛されるつもりはないが、暗色または黒いバックグラウンドの場合には、コレステリック液晶材料により透過した光は、バックグラウンドにより大部分が吸収され、そのためバックグラウンド由来の任意の残存後方散乱は、コレステリック液晶材料自体の反射を肉眼で認知するのを邪魔しないと推測される。対照的に、明るいか白い表面またはバックグラウンドの基材では、コレステリック液晶材料の反射色は、黒か暗色のバックグラウンドと比較して、バックグラウンド由来の強い後方散乱のため見えにくい。しかしながら、明るいかまたは白いバックグラウンドの場合でさえも、コレステリック液晶材料は、回転偏光フィルターにより常に識別することができる。というのも、コレステリック液晶材料は、キラル螺旋構造に従って、二つの可能な円偏光光成分の一方だけを選択的に反射するからである。本発明に従う基材はさらに、追加のセキュリティエレメント、たとえば有機及びまたは無機顔料、染料、フレーキ、光学的可変エレメント、磁気顔料などを含むことができる。本発明に従ってマーキングを製造するのに使用され、基材の少なくとも一つの表面の少なくとも一部の上に適用されるキラル液晶前駆体組成物は好ましくは、一つ以上のネマチック化合物Aと、組成物のコレステリック状態を引き起こすことができる一つ以上のコレステリック化合物Bとの混合物を含む。得ることができるコレステリック状態のピッチは、ネマチック及びコレステリック化合物の相対比に依存する。通常、本発明で使用するためのキラル液晶前駆体組成物中の一つ以上のネマチック化合物Aの濃度は、一つ以上のコレステリック化合物Bの濃度の約4~約50倍であろう。コレステリック化合物が高濃度のキラル液晶前駆体組成物は、望ましくないことが多い。というのも、一つ以上のコレステリック化合物は結晶化する傾向があるので、特定の光学特性をもつ所望の液晶状態を得るのが不可能になるからである。キラル液晶前駆体組成物で使用するのが好適なネマチック化合物Aは、当業界で公知である。単独で使用すると、これらはその複屈折性を特徴とする状態に自分自身を配列する。本発明で使用するのに好適なネマチック化合物Aの非限定的な例は、たとえばPCT国際特許出願国際公開第WO9322397号、同第WO9522586号、欧州特許第EPB0847432号、米国特許第6589445号、米国特許出願第20070224341A1号及び日本特許出願第2009300662A号に記載されている。これらの資料の全開示は、本明細書中、参照として含まれる。本発明で使用するためのネマチック化合物Aの好適な種類は、一分子あたり、互いに同一または異なる、一つ以上の重合可能な基を含む。重合可能な基の例としては、フリーラジカル重合に関与することができる基、特にアクリレート部分、ビニル部分またはアセチレン部分などの炭素炭素二重または三重結合を含む基が挙げられる。重合可能な基としては、アクリレート部分が特に好ましい。本発明で使用するためのネマチック化合物はさらに、一つ以上の場合により置換された芳香族基、好ましくはフェニル基を含むことができる。芳香族基の任意の置換基の例としては、アルキル及びアルコキシ基などの、式のキラルドーパント化合物のフェニル環上の置換基の例として本明細書中に記載のものが挙げられる。ネマチック化合物Aの重合可能な基及びアリール基に結合するために場合により配合しえる基の例としては、式及び式のものを含むのキラルドーパントBに関して本明細書に例示されたものが挙げられる。たとえば、ネマチック化合物Aは、通常、場合により置換されたフェニル基に結合された、式及び中のA1及びA2の意味に関して前述された式~の一つ以上の基を含むことができる。本発明で使用するのに好適なネマチック化合物の具体的な非限定例は、以下の実施例の通りである。本発明で使用するための一つ以上のコレステリック化合物Bは、好ましくは少なくとも一つの重合可能な基を含む。上述のように、一つ以上のキラルドーパント化合物Bの好適な例としては、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}のものが挙げられる。一つの側面において、一つ以上のキラルドーパント化合物Bは、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の一つ以上のイソマンニド誘導体を含むことができる。式の化合物の化合物の一態様において、R1、R2、R3、R4、R5、R6、R7及びR8はそれぞれ独立してC1C6アルキルを表す。別の態様では、式において、R1、R2、R3、R4、R5、R6、R7及びR8は、それぞれ独立してC1C6アルコキシを表す。式及び式の化合物の別の態様では、A1及びA2はそれぞれ独立して:yOzCCHCH2の基を表し、式中、R1、R2、R3及びR4はそれぞれ独立してC1C6アルキルを表し;m、n、o及びpはそれぞれ独立して0、1または2を表す。別の態様では、式及び式IA中のA1及びA2は、それぞれ独立して式:yOzCCHCH2の基を表し、式中、R1、R2、R3及びR4はそれぞれ独立してC1C6アルコキシを表し;m、n、o及びpはそれぞれ独立して0、1または2を表す。式の化合物の別の態様では、A1及びA2はそれぞれ独立して、式:CD1OyOzCCHCH2及びまたは式:CD2OyOzCCHCH2の基を表し、式中、R1、R2、R3、R4、R5、R6、R7及びR8はそれぞれ独立してC1C6アルキルを表す。別の態様では、式中のA1及びA2はそれぞれ独立して式:CD1OyOzCCHCH2及びまたは式:CD2OyOzCCHCH2の基を表し、式中、R1、R2、R3、R4、R5、R6、R7及びR8はそれぞれ独立してC1C6アルコキシを表す。別の側面では、一つ以上のキラルドーパント化合物Bは、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}により表される一つ以上のイソソルビド誘導体を含むことができる。式の化合物の一態様において、R1、R2、R3、R4、R5、R6、R7及びR8はそれぞれ独立してC1C6アルキルを表す。別の態様では、式中のR1、R2、R3、R4、R5、R6、R7及びR8はそれぞれ独立してC1C6アルコキシを表す。式の別の態様では、A1及びA2はそれぞれ独立して、式:yOzCCHCH2を表し、式中、R1、R2、R3及びR4はそれぞれ独立してC1C6アルキルを表し;m、n、o、及びpはそれぞれ独立して0、1、または2を表す。さらに別の態様では、式中のA1及びA2はそれぞれ独立して、式:yOzCCHCH2を表し、式中、R1、R2、R3及びR4はそれぞれ独立して、C1C6アルコキシを表し;m、n、o、及びpはそれぞれ独立して、0、1、または2を表す。式の化合物の別の態様では、A1及びA2はそれぞれ独立して、式:CD1OyOzCCHCH2及びまたは式:CD2OyOzCCHCH2の基を表し、式中、R1、R2、R3、R4、R5、R6、R7及びR8はそれぞれ独立して、C1C6アルキルを表す。別の態様では、式中のA1及びA2はそれぞれ独立して、式:CD1OyOzCCHCH2及びまたは式:CD2OyOzCCHCH2の基を表し;R1、R2、R3、R4、R5、R6、R7及びR8はそれぞれ独立して、C1C6アルコキシを表す。好ましい態様では、式、及び中のR1、R2、R3、R4、R5、R6、R7及びR8のアルキル及びアルコキシ基は、3、4、6または7個の炭素原子、特に4または6個の炭素原子を含むことができる。3または4個の炭素原子を含むアルキル基の例としては、イソプロピル及びブチルが挙げられる。6または7個の炭素原子を含むアルキル基の例としては、ヘキシル、2メチルペンチル、3メチルペンチル、22ジメチルペンチル、及び23ジメチルペンチルが挙げられる。3または4個の炭素原子を含むアルコキシ基の例としては、イソプロポキシ、ブト1オキシ、ブト2オキシ、及びtertブトキシが挙げられる。6または7個の炭素原子を含むアルコキシ基の例としては、ヘキサ1オキシ、ヘキサ2オキシ、ヘキサ3オキシ、2メチルペント1オキシ、2メンチルペント2オキシ、2メチルペント3オキシ、2メチルペント4オキシ、4メチルペント1オキシ、3メチルペント1オキシ、3メチルペント2オキシ、3メチルペント3オキシ、22ジメチルペント1オキシ、22ジメチルペント3オキシ、22ジメチルペント4オキシ、44ジメチルペント1オキシ、23ジメチルペント1オキシ、23ジメチルペント2オキシ、23ジメチルペント3オキシ、23ジメチルペント4オキシ、及び34ジメチルペント1オキシが挙げられる。本発明で使用するための式のキラルドーパント化合物Bの非限定的な具体例としては、以下の実施例に提供する。一つ以上のキラルドーパント化合物Bは通常、組成物の総重量をベースとして、約01重量~約30重量、たとえば約01重量~約25重量、または約01重量~約20重量の濃度で存在する。たとえば、インキジェット印刷の場合には、最適の結果は、ポリマー組成物の総重量をベースとして3重量~10重量、たとえば5重量~8重量の濃度で得られることが多い。一つ以上のネマチック化合物Aは、ポリマー組成物の総重量をベースとして約30重量~約50重量の濃度で存在することが多い。本発明で使用するためのキラル液晶前駆体組成物の一成分は塩であり、特に、塩を含まない硬化組成物により示される選択的反射バンドの位置と比較して、硬化キラル液晶前駆体組成物により示される選択的反射バンドの位置を変更することができる塩である。キラル液晶により示される選択的反射バンドに関しては、本明細書中、その開示全体が参照として含まれる米国特許第7742136号または同第20100025641号の説明を参照することができる。所定の硬化キラル液晶前駆体組成物により示される選択的反射バンドの位置が、塩の存在によってシフトすることができるという程度は、様々な因子、とりわけ塩のカチオン、塩のアニオン及び乾燥抽出物1グラム当たりの塩濃度に依存する。この点において、以下の実施例を参照することができる。通常、硬化キラル液晶前駆体組成物により示される選択的反射バンドの位置を、少なくとも約5nmだけ、たとえば少なくとも約10nmだけ、少なくとも約20nmだけ、少なくとも約30nmだけ、少なくとも約40nmだけ、または少なくとも約50nmだけシフトする濃度で所定のキラル液晶前駆体中に塩が存在するのが望ましい。好適な濃度は、キラル液晶前駆体組成物の固体含有量をベースとして、約001重量~約10重量、たとえば約01重量~約5重量の範囲であることが多い。好適な塩の非限定的な例としては、金属カチオンを含む好適な塩が挙げられる。たとえば、金属は、アルカリ金属またはアルカリ土類金属、たとえばLi及びNaでありえる。好適な塩のさらなる非限定的な例としては、四級アンモニウム塩、たとえばテトラアルキルアンモニウム塩が挙げられる。好適なアニオンの例としては、通常のイオン、たとえばハロゲン化物、過塩素酸塩、硝酸塩、亜硝酸塩、硫酸塩、スルホン酸塩、亜硫酸塩、炭酸塩、重炭酸塩、シアニド、シアネーと及びチオシアネート、並びに錯イオン、たとえばテトラフルオロボレートが挙げられる。もちろん、二つ以上の塩たとえば二つ、三つ、四つ以上の塩の混合物も同様に使用することができる。二つ以上の塩が存在する場合、これらは同一カチオン及びまたは同一アニオンを含んでいてもよく、含まなくてもよい。本発明で使用する変性樹脂は、顕著な量まで基材上の硬化キラル液晶前駆体組成物により示される選択的反射バンドの位置を変更できる限りは特に限定されない。この点において、樹脂が選択的反射バンドの位置を、少なくとも約5nmだけ、たとえば少なくとも約10nmだけ、少なくとも約20nmだけ、少なくとも約30nmだけ、少なくとも約40nmだけ、または少なくとも約50nmだけシフトすることができるのが好ましい。この能力は、中でも、キラル液晶前駆体組成物の成分、たとえばその中に含まれる塩及びキラルドーパント、並びに変性樹脂中の官能基の存在または非存在などの様々な因子に依存する。本発明で使用するのに好適な変性樹脂の例としては、O、NまたはSから選択される一つ以上ヘテロ原子を含む重合可能なモノマーから製造したものが挙げられる。この点において、重合可能なモノマーは、フリーラジカル重合により重合可能なものに限定されないと理解すべきである。むしろ、これらのモノマーとしては、たとえばカチオン及びまたはアニオン重合により及びまたは重縮合により重合可能なモノマーも挙げられる。従って、本発明の目的に好適な樹脂の非限定的な例としては、有機樹脂、たとえばポリアクリレート、ポリメタクリレート、ポリビニルエーテル、ポリビニルエステル、ポリエステル、ポリエーテル、ポリアミド、ポリウレタン、ポリカーボネート、ポリスルホン、フェノール樹脂、エポキシ樹脂及びこれらの樹脂の混合形が挙げられる。混合無機有機樹脂、たとえばシリコーンも同様に好適である。本発明で使用することができる樹脂の特別な一タイプは、水性樹脂、たとえばポリアミド樹脂である。本発明で使用するための変性樹脂の非限定的な例としてはさらに、ポリエーテルアクリレート、変性ポリエーテルアクリレート、ポリエステルアクリレート、変性ポリエステルアクリレート、五官能性ポリエステルアクリレート、四官能性ポリエステルアクリレート、芳香族二官能性ウレタンアクリレート、脂肪族二官能性ウレタンアクリレート、脂肪族三官能性ウレタンアクリレート、脂肪族六官能性ウレタンアクリレート、ウレタンモノアクリレート、脂肪族ジアクリレート、ビスフェノールAエポキシアクリレート、変性ビスフェノールAエポキシアクリレート、エポキシアクリレート、変性エポキシアクリレート、アクリルオリゴマー、炭化水素アクリレートオリゴマー、エトキシル化フェノールアクリレート、ポリエチレングリコールジアクリレート、プロポキシル化グリコールジアクリレート、ジアクリレート化ビスフェノールA誘導体、ジプロピレングリコールジアクリレート、ヘキサンジオールジアクリレート、トリプロピレングリコールジアクリレートポリエーテルテトラアクリレート、ジトリメチロールプロパンテトラアクリレート、ジペンタエリスリトールヘキサアクリレート、ペンタエリスリトールトリ及びテトラアクリレートの混合物、ジプロピレングリコールジアクリレート、ヘキサンジオールジアクリレート、エトキシル化トリメチロールプロパントリアクリレート及びトリプロピレングリコールジアクリレートから選択される一つ以上のモノマーから製造されるものが挙げられる。本発明で使用するための変性樹脂は、変性樹脂が成分及び、特に、キラル液晶前駆体組成物中に存在するかもしれない溶媒に耐えられる限りは、キラル液晶前駆体組成物と接触する前に、完全に硬化させたり乾燥させたりする必要はないと理解すべきである。ほんの部分的に硬化させた変性樹脂の硬化は、キラル液晶前駆体の硬化と共に完了することができる。現行の従来技術に勝る別の大きな利点は、マスク技術を使用せずに完璧な位置決めを作り出せる可能性である。完璧な位置決めとは、非常に少ない段階及びまたはプロセス段階で液晶ポリマーの単層を得る可能性を意味し、ここで同時に異なるカラーシフト特性及びまたは選択的反射バンドの異なる位置をもつ二つ以上の領域が存在し、これらの領域は図7に示されているように、その間に隙間も重複部分ももたずに完璧に隣接することができる。この好都合な点は、液晶前駆体組成物が一段階で適用されること、及びその特性が変性樹脂により局所的に変性されているという事実から生じる。本方法を使用せずに同様の結果を得ようとするには、、隙間も重複部分もなく隣接する領域を二種以上の液晶前駆体組成物が覆うように、非常に高精度で連続する段階で二つ以上の液晶前駆体組成物を適用且つ硬化させなければならないだろう。本方法により、同時に異なる情報及びまたは色を含む、ロゴ、マーキング、コーディング、バーコード、パターン、データマトリックスを直接作り出すことが可能である。本方法により提供される可能性としては、二つ以上の変性樹脂の硬化した物理的混合物の状態で、及び基材表面の異なる位置に存在する二つ以上の異なる変性樹脂の状態の両方で、変性樹脂の混合物を使用することが挙げられる。あるいはまたはさらに、その中に含まれる塩の濃度が異なるか、及びまたはその中に異なる塩を含むことによって異なる、二つ以上の異なるキラル液晶前駆体組成物も使用することができる。これにより、単一基材上に存在するかもしれないキラル液晶前駆体組成物と変性樹脂との多くの可能な組み合わせを引き起こす。この多くの可能な組み合わせによって、特に、偽造が困難な特定のコード及びまたはマーキングを作り出すことが可能となる。というのも、これを再現しようとする者は、その中に含まれるキラル液晶前駆体組成物の正確な組成、塩のタイプ、量及び濃度、並びに変性樹脂の性質を知っている必要があるからである。たとえば近赤外線、赤外線及びまたはUVセキュリティエレメントなどの追加の特定のセキュリティエレメントを液晶前駆体組成物及びまたは変性樹脂に配合すると、偽造がさらにもっと困難になる。従って、本発明はそのような追加の特定のセキュリティエレメントを含むキラル液晶前駆体組成物及び変性樹脂の使用も期待且つ包含する。さらに、場合によっては、変性特性を持つ第一の樹脂で基材の全表面を実質的に慎重にコーティングし、次いでこのようにして得られたコーティング済表面の一つ以上の領域に第二の変性樹脂を適用し、ここで前記第一及び第二の樹脂は、硬化キラル液晶前駆体組成物により示される選択的反射バンドの位置をシフトする能力が異なるのが望ましいかもしれない。本発明は電磁スペクトルの可視範囲に限定されないとも理解すべきである。たとえば、変性樹脂は、IR範囲から可視範囲へ、または可視範囲からUV範囲へ、またはIR範囲からUV範囲へ、硬化液晶前駆体組成物により示される選択的反射バンドの全てまたは一部をシフトすることができる。キラル液晶前駆体組成物は、任意の好適な方法、たとえばスプレーコーティング、ナイフコーティング、ローラーコーティング、スクリーンコーティング、カーテンコーティング、グラビア印刷、フレキソ印刷、オフセット印刷、ドライオフセット印刷、凸版印刷、スクリーン印刷、パッド印刷及びインキジェット印刷により基材表面上に適用することができる。本発明の態様の一つでは、マーキングまたは層を製造するための組成物及びまたは変性樹脂を製造するための組成物の適用は、印刷技術、たとえばインキジェット印刷、フレキソ印刷、パッド印刷、輪転グラビア印刷、スクリーン印刷などで実施される。もちろん、印刷業界の当業者に公知の他の印刷方法も同様に使用することができる。本発明の好ましい態様の一つでは、フレキソ印刷は、樹脂を適用するのと、キラル液晶前駆体組成物を適用するいずれにも使用される。本発明の別の好ましい態様では、インキジェット印刷技術は、樹脂を適用するのと、キラル液晶前駆体組成物を適用するいずれにも使用される。二つの異なる方法をそれぞれ使用して、変性樹脂とキラル液晶前駆体組成物を適用するのも予想される。コンディショニングライン及び印刷機上で番号付け、コード付及びマーキング用途に通常使用される工業用インキジェットプリンタは、特に好適である。好ましいインキジェットプリンタとしては、シングルノズル連続インキジェットプリンタプリンタともいう及びドロップオンデマンドインキジェットプリンタ、特にバルブジェットプリンタが挙げられる。上記適用方法に従って、硬化後の適用した液晶ポリマー組成物の厚さは、通常、少なくとも約1μm、たとえば少なくとも約3μm、または少なくとも約4μmであり、通常、約20μm以下、約15μm以下、約10μm以下、または約6μm以下である。上記適用方法に従って、硬化後の適用した変性樹脂の厚さは、通常少なくとも約1μmであり、たとえば少なくとも約3μm、または少なくとも約5μmであるが、通常、約10μm以下である。特に本発明で使用するためのポリマー組成物を上記印刷方法により適用すべき場合には、組成物は通常、使用される用途技術に適した値にその粘度を調節するための溶媒を含むだろう。フレキソ印刷インキ用の典型的な粘度値は、カップDIN数4などを使用して約40秒~約120秒の範囲である。好適な溶媒は当業者に公知である。その非限定的な例としては、低粘度、やや極性及び非プロトン性有機溶媒、たとえばメチルエチルケトン、アセトン、シクロヘキサノン、酢酸エチル、エチル3エトキシプロピオネート、及びその二種以上の混合物が挙げられる。特に本発明で使用するためのポリマー組成物が、インキジェット印刷により適用すべき場合には、ポリマー組成物は当業者に公知の少なくとも一つの導電性付与剤も含むだろう。本発明で使用するためのキラル液晶前駆体組成物及びまたは変性樹脂を製造するための組成物をUV照射により硬化重合すべき場合、組成物は少なくとも一つの光開始剤も含むだろう。多くの好適な光開始剤の非限定的な例としては、αヒドロキシケトン類、たとえば1ヒドロキシシクロヘキシルフェニルケトン及び、1ヒドロキシシクロヘキシルフェニルケトンと、ベンゾフェノン、2ヒドロキシ2メチル1フェニル1プロパノン、及び2ヒドロキシ4フェニル2メチル1プロパノンの一つ以上との混合物;フェニルグリオキシレート類、たとえばメチルベンゾイルフォーメート及び、オキシフェニル酢酸22オキソ2フェニルアセトキシエトキシエチルエステルとオキシフェニル酢酸22ヒドロキシエトキシエチルエステルとの混合物;ベンジルジメチルケタール類、たとえばアルファ、アルファジメトキシアルファフェニルアセトフェノン;αアミノケトン類、たとえば2ベンジル214フェニル1ブタノン及び2メチル14フェニル21プロパノン;ホスフィンオキシド及びホスフィンオキシド誘導体、たとえばジフェニルホスフィンオキシド;フェニルビス;並びにチオキサントン誘導体、たとえばSpeedcureITX、SpeedcureDETX、SpeedcureCPTXが挙げられる。本発明で使用するためのポリマー組成物が、UV光の照射とは異なる方法、たとえば高エネルギー粒子、X線、ガンマ線により硬化すべき場合、もちろん光開始剤の使用は省略することができる。特に変性樹脂を製造するための組成物を熱的に硬化させるのも可能であるか、または望ましいかもしれない。この場合、組成物は通常、少なくとも一つの熱重合開始剤、たとえばか酸化物またはアゾ化合物を含む。熱重合開始剤の他の例は、当業者に公知である。本発明で使用するためのキラル液晶前駆体組成物及び変性樹脂を提供するための組成物は、組成物の特定の所望の特性を達成するのに好適及びまたは好ましい他の任意選択の様々な化合物も含むことができ、通常、組成物の所望の特性をかなりの程度まで悪影響を与えることのない任意の成分物質を含むことができる。そのような任意選択の成分の非限定的な例としては、樹脂、シラン化合物、粘着促進剤、光開始剤用の増感剤などがある。たとえば、本発明で使用するためのキラル液晶前駆体組成物は、一つ以上のシラン化合物を含むことができる。好適なシラン化合物の非限定的な例としては、場合により重合可能なシラン類、たとえば式:R1R2R3SiR4{式中、R1、R2、及びR3は独立して、全部で1~約6個の炭素原子をもつアルコキシ及びアルコキシアルコキシを表し、R4はビニル、アリル、アルキル、アクリルオキシアルキル、及びグリシジルオキシアルキル、たとえばビニルトリエトキシシラン、ビニルトリメトキシシラン、ビニルトリスシラン、3メタクリルオキシプロピルトリメトキシシラン、オクチルトリエトキシシラン、及び3グリシジルオキシプロピルトリエトキシシランファミリー、Evonik製のものが挙げられる。存在する場合には、キラル液晶前駆体組成物中の一つ以上のシラン化合物の濃度は、通常、組成物の総重量をベースとして約05重量~約5重量である。本発明に従うマーキング及び層のセキュリティを強化するために、本発明で使用するための変性樹脂を製造するための組成物及びまたはキラル液晶前駆体を製造するための組成物は、電磁スペクトルの可視または不可視領域で吸収する一つ以上の顔料及びまたは染料、及びまたは発光性及びまたは一つ以上の磁性顔料である一つ以上の顔料及びまたは染料をさらに含むことができる。電磁スペクトルの可視または不可視領域で吸収する好適な顔料及びまたは染料の非限定的な例としては、フタロシアニン誘導体が挙げられる。好適な発光顔料及びまたは染料の非限定的な例としては、ランタニド誘導体が挙げられる。好適な磁気顔料の非限定的な例としては、鉄及びクロムの酸化物などの遷移金属の酸化物の粒子が挙げられる。顔料及びまたは染料を配合することにより、偽造に対するマーキングのセキュリティが強化及び増強される。基材上に本発明に従うキラル液晶前駆体組成物を適用後、ポリマー組成物を特定の光学特性を持つキラル液晶状態にする。特定の光学特性なる用語は、特定の波長範囲を反射する特定のピッチをもった液晶状態として理解される。この目的のために、キラル液晶前駆体組成物を加熱し、組成物中に溶媒が存在する場合にはこれを蒸発させると、所望のキラル液晶状態への促進が生ずる。溶媒を蒸発させ、液晶状態の形成を促進させるために使用する温度は、キラル液晶前駆体組成物の成分に依存し、多くの場合、約55°C~約150°C、たとえば約55°C~約100°C、好ましくは約60°C~約100°Cを変動する。好適な熱源の例としては、従来の加熱手段、たとえば、ホットプレート、オーブン、熱空気流、特に放射源、たとえばIRランプが挙げられる。必要とされる加熱時間は複数の要因、たとえばポリマー組成物の成分、加熱デバイスの種類及び加熱強度に依存する。多くの場合、約01秒、約05秒、または約1~約30秒、たとえば20秒以下、10秒以下、または約5秒以下の加熱時間で十分であろう。本発明に従うマーキングは、キラル液晶状態の組成物を硬化及びまたは重合させることによって最終的に得られる。固定または硬化は、UV光を照射することによって実施することが多く、これにより、ポリマー組成物中に存在する重合可能な基の重合を誘導する。従って、本発明のマーキングを製造するための全プロセスは、以下の:基材上に、変性樹脂を提供する;適用した変性樹脂を少なくとも部分的に、たとえば完全に硬化及びまたは乾燥させる;その上に変性樹脂がある基材の一部の上に塩を含有するキラル液晶前駆体組成物を適用する;適用した液晶前駆体組成物を加熱して、コレステリック状態にする;加熱した液晶前駆体組成物を硬化させて、本発明に従うマーキングを得る、各段階を含むことができる。本発明に従って製造されるマーキングは、たとえばセキュリティ機能、真正性機能、身元確認機能、またはトラッキング及びトレーシング機能に組み込むことができる。以下の実施例は、本発明を限定することなく本発明を例示することを意図するものである。キラル液晶前駆体組成物の製造キラル前駆体組成物を以下のようにして製造した。示された割合は、組成物の総重量をベースとしている。上記式のキラルドーパント化合物B、ネマチック化合物A1、ネマチック化合物A2、及びシクロヘキサノンをフラスコに入れ、その後、溶液が得られるまで加熱した。この溶液に、2メチル14フェニル2モルホリノプロパン1オン、Ciba製、光開始剤、06及びイソプロピルチオキサントンを添加した。完全に溶解して、キラル液晶前駆体組成物が得られるまで、最終混合物を攪拌した。硬化キラル液晶前駆体組成物層の製造上記組成物を基材上にコーティングし、得られた層を約80°Cに、約30秒間加熱して溶媒を蒸発させて、コレステリック液晶相、即ち、その反射バンド位置が組成物中のキラルドーパント化合物Bの濃度に依存する特定の反射バンドを示す状態を展開させる。その後、組成物をUVランプで約1秒間照射して硬化させて、化合物A1、A2、及びBの重合可能な基の共重合によってコレステリック液晶相を固定する。硬化後、組成物は実質的に溶媒を含まず、組成物の総重量をベースとして以下の重量パーセントで上記成分含んでいた:41725化合物A1;41725化合物A2;1416化合物B;239光開始剤。コレステリック液晶前駆体中のキラルドーパント化合物Bの濃度により、選択的反射バンドの位置、及びその結果として硬化キラル液晶前駆体層の色を制御することができる。これは、乾燥組成物中のキラルドーパント化合物Bの濃度の関数として最大正反射の波長をプロットする図1に示されている。キラルドーパント化合物Bが1416の場合、組成物の最大正反射波長は約510nmであり、これは対応する層の緑がかった青色を与える。図1に示されているように、組成物中のキラルドーパントBの濃度が増加すると、最大正反射の波長が減少する。キラル液晶前駆体組成物への塩の添加二つの異なる塩、即ちLiClO4及びLiBrを上記液晶前駆体組成物に添加した。図2は、硬化組成物により示される選択的反射バンドの位置における塩のモル対キラルドーパント化合物Bのモルの比を表す。図2から理解されるように、LiClO4とLiBrはいずれも選択的反射バンドの位置に強い影響を与える。硬化キラル液晶前駆体組成物及びまたは変性樹脂組成物の製造塩を含有する組成物の製造二つの異なる塩、即ち、LiClO4及びLiBrを以下の重量パーセントで組成物に添加することにより、上記組成物を変性した。組成物:066LiClO4;組成物:055LiBr。上記割合は様々な塩の分子量を反映して、組成物及びでそれぞれの塩が殆ど同一モルパーセントとなる。さらに、変性樹脂を製造するために以下の組成物を製造した。マーキングの一般的な製造手順:ミクロピペットを使用して、組成物またはの2μL液滴を基材の片側に付着させる。基材を加熱プレート上に置いて、UV樹脂組成物中に存在する溶媒を迅速に蒸発させる。加熱約30秒後、溶媒が蒸発し、付着させた樹脂を、約1秒間、UVランプを使用して硬化させる。UV樹脂組成物の粘度に依存して、直径約5~10mmの円形領域にわたって硬化UV樹脂で基材の一方の側を局所的にコーティングする。UV樹脂を保持する基材側の上に、上記液晶前駆体組成物またはの一方の約10μm厚さの層を、ハンドコーターを使用して基材の全表面にわたって適用する。次いでコーティングしたサンプルを加熱プレートに迅速に置いて、溶媒を蒸発させ、コレステリック液晶状態を展開させる。加熱約30秒後、溶媒は蒸発し、液晶前駆体組成物は、約1秒間、UVランプを使用して硬化させる。このようにして硬化したコレステリック液晶ポリマー層の厚さは約33μmである。以下の組成物の組み合わせを使用した:実施例1:組成物組成物図3を参照されたい。実施例2:組成物組成物図4を参照されたい。実施例3:組成物組成物図5を参照されたい。実施例4:組成物組成物図6を参照されたい。図3~6において、上部写真は、ほぼ円形領域の実際のPETフィルムサンプルを示す。ここで、組成物または組成物から製造された変性樹脂を付着させた。写真下のグラフは、または組成物から製造した硬化液晶前駆体により覆われた組成物または組成物から製造された付着変性樹脂がある領域と、硬化キラル液晶前駆体だけが存在する領域の両方に関する波長の関数として相対反射率を示す。図7は、図3~6のグラフに対応するグラフである。図3から理解されるように、領域2の選択的反射バンドは、図2のグラフをベースとして予想した選択的反射バンドの位置、即ち約660nmに相当する。しかし領域1では、組成物から製造された下層の変性樹脂が選択的反射バンドの位置をより短い波長範囲にシフトさせ、これは塩を添加せずに組成物から製造した層の選択的反射バンドとだいたい同じ位置である。従ってこの場合、から製造した下層の変性樹脂は実質的に、硬化キラル液晶前駆体層の選択的反射バンドの位置でのLiClO4の存在効果を相殺している。図4実施例2から理解されるように、図3と比較して、組成物から製造した樹脂は硬化キラル液晶前駆体層の選択的反射バンドの位置をにかなりシフトさせるけれども、組成物から製造した変性樹脂はその変性特性に関しては組成物から製造した変性樹脂よりももっと効果的である。実施例3及び4に関して、LiBrが存在する場合には、組成物から製造した下層の変性樹脂はその変性特性に関して効果的であり、LiClO4が存在する場合にはより効果的であるが、LiBrが存在する場合は、さらにより短い波長にかなりシフトする。組成物から製造した樹脂に本質的に同じことが当てはまる。上記実施例は、キラル液晶前駆体組成物に塩を添加すると、制御可能な方法で対応する硬化ポリマーの選択的反射バンド位置をシフトするのに使用することができること、並びに塩の種類及びその濃度は、塩のシフト効果に影響を与え得ることを示している。また上記実施例は、塩のシフト効果は、液晶前駆体を硬化させる前に、硬化樹脂とキラル液晶前駆体組成物とを接触させることにより部分的または完璧に逆転することができることを示している。たとえば以下の化合物は、式のキラルドーパント化合物Bとして上記例で使用することができる:ヘキサヒドロフロ32bフラン36ジイルビス3メトキシベンゾイルオキシ3メトキシベンゾエート;63メトキシベンゾイルオキシ3メトキシベンゾイルオキシヘキサヒドロフロ32bフラン3イル4ベンゾイルオキシ3メトキシベンゾエート;ヘキサヒドロフロ32bフラン36ジイルビスベンゾイルオキシベンゾエート;ヘキサヒドロフロ32bフラン36ジイルビスブトキシベンゾエート;ヘキサヒドロフロ32bフラン36ジイルビス2メチルベンゾエート;ヘキサヒドロフロ32bフラン36ジイルビスベンゾイルオキシ3メトキシベンゾエート;ヘキサヒドロフロ32bフラン36ジイルビス3メトキシベンゾイルオキシベンゾエート;ヘキサヒドロフロ32bフラン36ジイルビスベンゾイルオキシ3メトキシベンゾエート;2Oベンゾイルオキシ2メトキシベンゾイル5Oベンゾイルオキシ3メトキシベンゾイル14:36ジアンヒドロDマンニトール;25ビスOベンゾイルオキシ2メトキシベンゾイル14:36ジアンヒドロDマンニトール;2Oベンゾイルオキシ2メトキシベンゾイル5O2メチルベンゾイルオキシ2メトキシベンゾイル14:36ジアンヒドロDマンニトール;2Oベンゾイルオキシ2メトキシベンゾイル5O3メチルベンゾイルオキシ2メトキシベンゾイル14:36ジアンヒドロDマンニトール;2Oベンゾイルオキシ2メトキシベンゾイル5O3メチルベンゾイルオキシ2メトキシベンゾイル14:36ジアンヒドロDマンニトール;2Oベンゾイルオキシ2メトキシベンゾイル5O25ジメチルベンゾイルオキシ2メトキシベンゾイル14:36ジアンヒドロDマンニトール;2O25ジメチルベンゾイルオキシ2メトキシベンゾイル5O3メチルベンゾイルオキシ2メトキシベンゾイル14:36ジアンヒドロDマンニトール;2O2メトキシ5メチルベンゾイルオキシ2メトキシベンゾイル5O3メチルベンゾイルオキシ2メトキシベンゾイル14:36ジアンヒドロDマンニトール;2O2メトキシベンゾイルオキシ2メトキシベンゾイル5O3メチルベンゾイルオキシ2メトキシベンゾイル14:36ジアンヒドロDマンニトール;2O2メトキシベンゾイルオキシ2メトキシベンゾイル5O3メトキシベンゾイルオキシ2メトキシベンゾイル14:36ジアンヒドロDマンニトール;2O2メトキシベンゾイルオキシベンゾイル5O3メトキシベンゾイルオキシベンゾイル14:36ジアンヒドロDマンニトール;25ビスOベンゾイルオキシ3メトキシベンゾイル14:36ジアンヒドロDマンニトール;2O2メトキシベンゾイルオキシ25ジメチルベンゾイル5O3メトキシベンゾイルオキシ3メチルベンゾイル14:36ジアンヒドロDマンニトール;2O2メトキシベンゾイルオキシ2メチルベンゾイル5O3メトキシベンゾイルオキシ3メチルベンゾイル14:36ジアンヒドロDマンニトール;2O2メトキシ5メチルベンゾイルオキシ2メチルベンゾイル5O5メトキシ2メチルベンゾイルオキシ3メチルベンゾイル14:36ジアンヒドロDマンニトール;2Oベンゾイルオキシ2エトキシベンゾイル5O3エトキシベンゾイルオキシベンゾイル14:36ジアンヒドロDマンニトール;2Oベンゾイルオキシ2エトキシ5メチルベンゾイル5O3エトキシベンゾイルオキシベンゾイル14:36ジアンヒドロDマンニトール;2Oベンゾイルオキシ2エトキシ5メチルベンゾイル5O5エトキシ2メチルベンゾイルオキシベンゾイル14:36ジアンヒドロDマンニトール;2O3エトキシベンゾイルオキシベンゾイル5O2メチルベンゾイルオキシ2エトキシベンゾイル14:36ジアンヒドロDマンニトール;2O25ジメチルベンゾイルオキシ2エトキシベンゾイル5O2メチルベンゾイルオキシ2エトキシベンゾイル14:36ジアンヒドロDマンニトール;25ビスO25ジメチルベンゾイルオキシ2エトキシベンゾイル14:36ジアンヒドロDマンニトール;25ビスO2エトキシベンゾイルオキシ2エトキシベンゾイル14:36ジアンヒドロDマンニトール;25ビスO2メトキシベンゾイルオキシ2エトキシベンゾイル14:36ジアンヒドロDマンニトール;25ビスO2エトキシベンゾイルオキシ2メトキシベンゾイル14:36ジアンヒドロDマンニトール;25ビスO2エトキシベンゾイルオキシ3メチルベンゾイル14:36ジアンヒドロDマンニトール;25ビスO2エトキシベンゾイルオキシ3メトキシベンゾイル14:36ジアンヒドロDマンニトール;25ビスO3メトキシベンゾイルオキシ3メトキシベンゾイル14:36ジアンヒドロDマンニトール;25ビスO3メトキシベンゾイルオキシ3メトキシベンゾイル14:36ジアンヒドロDグルシトール;2Oベンゾイルオキシ2メトキシベンゾイル5Oベンゾイルオキシ3メトキシベンゾイル14:36ジアンヒドロDグルシトール;25ビスOベンゾイルオキシ2メトキシベンゾイル14:36ジアンヒドロDグルシトール;2Oベンゾイルオキシ2メトキシベンゾイル5O2メチルベンゾイルオキシ2メトキシベンゾイル14:36ジアンヒドロDグルシトール;2Oベンゾイルオキシ2メトキシベンゾイル5O3メチルベンゾイルオキシ2メトキシベンゾイル14:36ジアンヒドロDグルシトール;2Oベンゾイルオキシ2メトキシベンゾイル5O3メチルベンゾイルオキシ2メトキシベンゾイル14:36ジアンヒドロDグルシトール;2Oベンゾイルオキシ2メトキシベンゾイル5O25ジメチルベンゾイルオキシ2メトキシベンゾイル14:36ジアンヒドロDグルシトール;2O25ジメチルベンゾイルオキシ2メトキシベンゾイル5O3メチルベンゾイルオキシ2メトキシベンゾイル14:36ジアンヒドロDグルシトール;2O2メトキシ5メチルベンゾイルオキシ2メトキシベンゾイル5O3メチルベンゾイルオキシ2メトキシベンゾイル14:36ジアンヒドロDグルシトール;2O2メトキシベンゾイルオキシ2メトキシベンゾイル5O3メチルベンゾイルオキシ2メトキシベンゾイル14:36ジアンヒドロDグルシトール;25ビスOベンゾイルオキシ3メトキシベンゾイル14:36ジアンヒドロDグルシトール;2O2メトキシベンゾイルオキシ2メトキシベンゾイル5O3メトキシベンゾイルオキシ2メトキシベンゾイル14:36ジアンヒドロDグルシトール;2O2メトキシベンゾイルオキシベンゾイル5O3メトキシベンゾイルオキシベンゾイル14:36ジアンヒドロDグルシトール;2O2メトキシベンゾイルオキシ25ジメチルベンゾイル5O3メトキシベンゾイルオキシ3メチルベンゾイル14:36ジアンヒドロDグルシトール;2O2メトキシベンゾイルオキシ2メチルベンゾイル5O3メトキシベンゾイルオキシ3メチルベンゾイル14:36ジアンヒドロDグルシトール;2O2メトキシ5メチルベンゾイルオキシ2メチルベンゾイル5O5メトキシ2メチルベンゾイルオキシ3メチルベンゾイル14:36ジアンヒドロDグルシトール;2Oベンゾイルオキシ2エトキシベンゾイル5O3エトキシベンゾイルオキシベンゾイル14:36ジアンヒドロDグルシトール;2Oベンゾイルオキシ2エトキシ5メチルベンゾイル5O3エトキシベンゾイルオキシベンゾイル14:36ジアンヒドロDグルシトール;2Oベンゾイルオキシ2エトキシ5メチルベンゾイル5O5エトキシ2メチルベンゾイルオキシベンゾイル14:36ジアンヒドロDグルシトール;2O3エトキシベンゾイルオキシベンゾイル5O2メチルベンゾイルオキシ2エトキシベンゾイル14:36ジアンヒドロDグルシトール;2O25ジメチルベンゾイルオキシ2エトキシベンゾイル5O2メチルベンゾイルオキシ2エトキシベンゾイル14:36ジアンヒドロDグルシトール;25ビスO25ジメチルベンゾイルオキシ2エトキシベンゾイル14:36ジアンヒドロDグルシトール;25ビスO2エトキシベンゾイルオキシ2エトキシベンゾイル14:36ジアンヒドロDグルシトール;25ビスO2メトキシベンゾイルオキシ2エトキシベンゾイル14:36ジアンヒドロDグルシトール;25ビスO2エトキシベンゾイルオキシ2メトキシベンゾイル14:36ジアンヒドロDグルシトール;25ビスO2エトキシベンゾイルオキシ3メチルベンゾイル14:36ジアンヒドロDグルシトール;及び25ビスO2エトキシベンゾイルオキシ3メトキシベンゾイル14:36ジアンヒドロDグルシトール。上記実施例におけるネマチック化合物A1として、たとえば以下の化合物を使用することができる:安息香酸、44オキシブトキシカルボニルオキシ11エステル;2メトキシベンゼン14ジイルビス4ブトキシカルボニルオキシベンゾエート;44ブトキシカルボニルオキシベンゾイルオキシ2メトキシフェニル4ブトキシカルボニルオキシ2メチルベンゾエート;2メトキシベンゼン14ジイルビス4ブトキシカルボニルオキシ2メチルベンゾエート;2メチルベンゼン14ジイルビス4ブトキシカルボニルオキシ2メチルベンゾエート;44ブトキシカルボニルオキシベンゾイルオキシ2メチルフェニル4ブトキシカルボニルオキシ3メトキシベンゾエート;2メチルベンゼン14ジイルビス4ブトキシカルボニルオキシベンゾエート;2メチルベンゼン14ジイルビス4ブトキシカルボニルオキシ3メトキシベンゾエート;44ブトキシカルボニルオキシ3メトキシベンゾイルオキシ2メチルフェニル4ブトキシカルボニルオキシ35ジメトキシベンゾエート;2メチルベンゼン14ジイルビス4ブトキシカルボニルオキシ35ジメトキシベンゾエート;2メトキシベンゼン14ジイルビス4ブトキシカルボニルオキシ35ジメトキシベンゾエート;及び44ブトキシカルボニルオキシ3メトキシベンゾイルオキシ2メトキシフェニル4ブトキシカルボニルオキシ35ジメトキシベンゾエート。上記実施例におけるネマチック化合物A2として、たとえば以下の化合物を使用することができる:2メチル14フェニレンビスブトキシベンゾエート;4ブトキシベンゾイルオキシ3メチルフェニル44ブトキシ2メチルベンゾエート;4ブトキシベンゾイルオキシ3メチルフェニル44ブトキシ3メチルベンゾエート;2メチルベンゼン14ジイルビス44ブトキシ2メチルベンゾエート;4ブトキシ2メチルベンゾイルオキシ3メチルフェニル44ブトキシ25ジメチルベンゾエート;2メチルベンゼン14ジイルビス44ブトキシ25ジメチルベンゾエート;2メチルベンゼン14ジイルビス44ブトキシベンゾエート;4ブトキシ35ジメチルベンゾイルオキシ3メチルフェニル44ブトキシ25ジメチルベンゾエート;2メチルベンゼン14ジイルビス44ブトキシ35ジメチルベンゾエート;2メトキシベンゼン14ジイルビス44ブトキシ35ジメチルベンゾエート;4ブトキシ3メチルベンゾイルオキシ2メトキシフェニル44ブトキシ35ジメチルベンゾエート;2メトキシベンゼン14ジイルビス44ブトキシ3メチルベンゾエート;4ブトキシベンゾイルオキシ3メトキシフェニル44ブトキシ3メチルベンゾエート;4ブトキシベンゾイルオキシ3メトキシフェニル44ブトキシ25ジメチルベンゾエート;2メトキシベンゼン14ジイルビス44ブトキシ2メトキシベンゾエート;2メトキシベンゼン14ジイルビス44ブトキシ35ジメトキシベンゾエート;2メトキシベンゼン14ジイルビス44ブトキシ3メトキシベンゾエート;2エトキシベンゼン14ジイルビス44ブトキシベンゾエート;2エトキシベンゼン14ジイルビス44ブトキシ2メチルベンゾエート;2ベンゼン14ジイルビス44ブトキシベンゾエート;4ブトキシベンゾイルオキシ2フェニル44ブトキシ2メチルベンゾエート;2ベンゼン14ジイルビス44ブトキシ2メチルベンゾエート;2ベンゼン14ジイルビス44ブトキシ25ジメチルベンゾエート;2ベンゼン14ジイルビス44ブトキシ35ジメチルベンゾエート;及び2ベンゼン14ジイルビス44ブトキシ35ジメトキシベンゾエート。上記実施例は単なる説明の目的のためだけに提供されたものであり、本発明をいかなるものにも限定するものと解釈すべきではない。本発明を典型的な態様を参照して説明してきたが、本明細書で使用された用語は、限定する用語ではなく、説明及び例示のための用語であると理解される。その解釈において、本発明の主旨及び範囲から逸脱することなく、現在記載したまま及び補正したままで付記請求の範囲内での変更をすることができる。本明細書において、特定の手段、材料及び態様を参照して本発明を記載してきたが、本発明は本明細書に記載の個々の事項に限定するものではなく、それどころか、本発明は付記請求の範囲内にあるように、すべての機能的に等価の構造、方法及び使用に及ぶものとする。同時に出願された米国仮特許出願SIMPLIFIEDCONTROLOFCOLORSHIFTINGPROPERTIESOFACHIRALLIQUIDCRYSTALPOLYMERの全開示は、本明細書中、参照として含まれる。